(57)【特許請求の範囲】
【請求項１】
配列番号１のアミノ酸配列で表すペプチドが９６〜１６０回繰り返す構造を持つ組み換え蛋白質。
【請求項２】
前記ペプチドは、ドラックラインシルク蛋白質を構成する繰り返し単位ペプチドである請求項１に記載の組み換え蛋白質。
【請求項３】
請求項１に記載の前記組み換え蛋白質をコードする遺伝子とグリシンｔＲＮＡをコードする塩基配列をバクテリアで同時に発現させることを特徴とする組み換え蛋白質の製造方法。
【請求項４】
前記バクテリアは、大腸菌である請求項３に記載の組み換え蛋白質の製造方法。
【請求項５】
請求項１に記載の組み換え蛋白質を含むドープ溶液を放射するマイクロサイズ、またはナノサイズのクモの巣、またはクモの巣様繊維を製造する方法。
【請求項６】
２０〜８０％（ｗ／ｖ）の組み換え蛋白質を含むドープ溶液を湿式放射する請求項５に記載の方法。
【請求項７】
前記ドープ溶液は、液体凝固槽で紡績される請求項６に記載の方法。
【請求項８】
前記液体凝固槽はメタノール、エタノール、イソプロパノール、アセトニトリル、水、及び水溶性硫酸アンモニウムからなる群から選択される液体を含有する請求項７に記載の方法。
【請求項９】
請求項１に記載の組み換え蛋白質を含む、マイクロサイズ、またはナノサイズのクモの巣繊維、またはクモの巣様繊維。
【請求項１０】
請求項１に記載の組み換え蛋白質を含むドープ溶液を放射するマイクロサイズ、またはナノサイズのクモの巣繊維を製造する方法。
【請求項１１】
請求項１に記載の組み換え蛋白質を含む、マイクロサイズ、またはナノサイズのクモの巣繊維。
【請求項１２】
少なくとも２５２ＭＰａの張力、１０．１４ＧＰａ以上のヤング率及び４．３１％の破断歪みを持つ請求項１１に記載のマイクロサイズ、またはナノサイズのクモの巣繊維。
【発明の詳細な説明】
【技術分野】
【０００１】
本発明は、天然シルク蛋白質と実質的に類似の分子量を持つ高分子量の組み換えシルク蛋白質、またはシルク様蛋白質、及びこれを利用して製造された、物性が向上したマイクロ、またはナノサイズのクモの巣線維、またはクモの巣様繊維に関するものである。
【背景技術】
【０００２】
クモの命綱として用いられ、放射状のクモの巣形態を作る時に用いるクモのドラッグラインシルクはその強度と弾性度が大きい。クモの巣は、鋼鉄より単位質量当たり５倍の強度を持って、人間が作った高品質のケプラー繊維より３倍ほど丈夫である（Gosline, J. M. et al., J. Exp. Biol., 202:3295, 1999; Vollrath, F. & Knight, D. P., Nature 410: 541, 2001）。従って、クモのドラッグラインシルクは、種々の産業的応用性を持った材料として大いなる関心が寄せられている。また、クモの巣線維は、生適合性と生分解性の性質を持つため、生医学分野において多くの応用が期待される。しかし、残念ながら、クモは領域保護本能が強く、攻撃的であるため、自然のクモのドラッグラインシルクは、クモ飼育等で簡単には得られない。従って、組み換えドラッグラインシルク蛋白質を生産するための数多くの努力がなされてきた（Lazaris, A. et al., Science, 295:472, 2002; Teule, F. et al., Nat. Protoc., 4: 341, 2009; Arcidiacono, S. et al., Macromolecules, 35: 1262, 2002; Brooks, A. E. et al. Biomacromolecules, 9: 1506, 2008; Heim, M., Keerl, D. & Scheibel, T., Angew. Chem. Int. Ed. Engl., 48: 3584, 2009; Fahnestock, S. R. et al., Rev. Mol. Biotechnol., 74: 105, 2000; Scheller, J. et al., Nat. Biotechnol., 19: 573, 2001; Widmaier, D. M. et al. Mol. Syst. Biol., 5: 309, 2009）。
【０００３】
現在まで研究された全てのクモ類は、２５０〜３２０ｋＤａの高分子量を持つドラッグラインシルク蛋白質を自然に生産してきた。しかし、現在まで大腸菌で合成された最大ドラッグライン シルク蛋白質は、その分子量が１６３ｋＤａであって（Fahnestock S.R. & Irwin S.L., Appl. Microbiol. Biotechnol., 47:23, 1997）、これはクモが作るクモの巣線維の半分の分子量となる。より大きい蛋白質の生産が報告されなかったことは、蛋白質合成過程中のエラーのために非均質性等の問題があったためと推定される。
【０００４】
そこで、本発明者は、クモから生産されるドラッグラインシルク蛋白質のように高分子量を持ちながら繊維として天然シルク蛋白質から製造された繊維と類似するかより優秀な物性を持つドラッグライン組み換えシルク蛋白質を提供しようと鋭意努力した結果、グリシンｔＲＮＡを同時発現させることによって、大腸菌のようなバクテリアで２８４．９ｋＤａ以上の高分子量を持つ組み換えシルク蛋白質を生産した後、これを紡績して、既存の天然クモの巣繊維よりさらに優秀な物性を持つクモの巣繊維を製造できることを確認して、本発明を完成した。
【発明の概要】
【０００５】
本発明の目的は、天然のクモドラッグラインシルク蛋白質のような高分子量を持つ組み換えシルク蛋白質を提供することである。
本発明の他の目的は、高分子量の組み換えシルク蛋白質で紡績した、物性が向上したクモの巣繊維を提供することである。
【０００６】
前記目的を達成するために、本発明は、グリシン含有量が１０％以上のペプチドが６４〜１６０回繰り返す構造を持つ高分子量の組み換えシルク蛋白質、またはシルク様蛋白質を提供する。
本発明はまた、配列番号１のペプチドが６４〜１６０回繰り返す構造を持ち、分子量が１９２．８〜４８２ｋＤａの高分子量の組み換えシルク蛋白質を提供する。
本発明はまた、前記組み換えシルク蛋白質、または 組み換えシルク様蛋白質をコードする遺伝子とグリシンｔＲＮＡをコードする塩基配列を同時に発現させることを特徴とする高分子量の組み換えシルク蛋白質、またはシルク様蛋白質の製造方法を提供する。
本発明はまた、前記高分子量の組み換えシルク蛋白質、またはシルク様蛋白質を含む溶液を放射することを特徴とするマイクロサイズ、またはナノサイズの向上した物性を持つクモの巣線維、またはクモの巣様繊維を製造する方法を提供する。
本発明はまた、前記方法によって製造されることを特徴とするマイクロサイズ、またはナノサイズのクモの巣線維、またはクモの巣様繊維を提供する。
本発明はまた、配列番号１のペプチドが６４〜１６０回繰り返す構造を持ち、分子量が１９２．８〜４８２ｋＤａの組み換えシルク蛋白質を含む溶液を放射することを特徴とするマイクロサイズ、またはナノサイズのクモの巣繊維を製造する方法を提供する。
本発明はまた、前記方法によって製造されることを特徴とするマイクロサイズ、またはナノサイズのクモの巣繊維を提供する。
【図面の簡単な説明】
【０００７】
【図１】組み換えシルク蛋白質発現のための発現構造と繰り返し単位体のアミノ酸配列をしめしたものである。
【図２】１６ｍｅｒ、３２ｍｅｒ、６４ｍｅｒ及び９６ｍｅｒの組み換えシルク蛋白質を１０％ＳＤＳ−ＰＡＧＥゲルから分離して各分子量を示した写真である。
【図３】湿式放射方法を利用して、２０％（ｗ／ｖ）組み換えシルク蛋白質溶液から紡績された繊維の応力−歪度曲線を示すグラフである。
【図４】湿式放射方法を利用して、２０％（ｗ／ｖ）組み換えシルク蛋白質溶液から紡績された繊維の破断歪み、引張強度及びヤング率を示すグラフである。
【図５】組み換えシルク蛋白質のドープ濃度に応じた繊維の破断歪み、引張強度、及びヤング率を示すグラフである。
【発明を実施するための形態】
【０００８】
他の方式で定義されない限り、本明細書において使用されたあらゆる技術的及び科学的用語は、本発明が属する技術分野に熟練した専門家によって通常理解されるものと同じ意味を有する。通常、本明細書において使用された命名法は、本技術分野において周知であり、しかも汎用されるものである。
本発明の詳細な説明などにおいて使用される主な用語の定義は、下記の通りである。
【０００９】
本明細書において「シルク蛋白質」とは、天然シルク蛋白質と分子プロファイル及び構造プロファイルが実質的に近似する合成シルク蛋白質であり、組み換え蛋白質生産方法によって生合成される蛋白質を意味し、例えば、ドラックラインシルク（dragline silk）、シルクフィブロイン（silk fibroin）、及び鞭状シルク（flagelliform silk）等が挙げられる。それと共に、本明細書において「シルク様蛋白質」とは、シルク蛋白質と類似し、グリシン含有量が１０％以上のペプチドを繰り返し単位で含み、組み換え蛋白質生産方法等によって生合成される蛋白質であり、例えば、エラスチン（elastin）、足糸（byssus）、及びコラーゲン（collagen）等が挙げられる。
【００１０】
本明細書において「クモの巣繊維」とは、合成された組み換えシルク蛋白質を利用して製造された、天然クモの巣繊維と実質的に類似の繊維を意味し、「クモの巣様繊維」とは、合成された組み換えシルク様蛋白質を利用して製造された、クモの巣繊維と類似の物性を持つ繊維を意味する。
【００１１】
本明細書において「組み換え蛋白質」とは、ベクター、即ち自己複製できるプラスミドやウイルス等に挿入されたり、または宿主（host cell）のゲノムＤＮＡ内に挿入されたり、または宿主内で別の分子の形態で存在するように挿入された核酸配列によってコードされる蛋白質であり、前記核酸配列が発現（expression）された蛋白質を意味する。
【００１２】
本明細書において、「宿主細胞」とは、他の細胞、または器官から由来した機能性遺伝子及び／または遺伝子産物を発現できる任意の細胞を意味する。
【００１３】
一観点において、本発明は、グリシン含有量が１０％以上のペプチドが６４〜１６０回繰り返す構造を持つ高分子量の組み換えシルク蛋白質、またはシルク様蛋白質に関する。
【００１４】
本発明において、前記シルク蛋白質、またはシルク様蛋白質を構成するグリシン含有量が１０％以上であるペプチドは、ドラックラインシルク、エラスチン、シルクフィブロイン、足糸、鞭状シルク、及びコラーゲンからなる群から選択された蛋白質を構成する繰り返し単位ペプチドであることを特徴とする。配列番号１〜４のアミノ酸配列は、ドラッグラインシルク蛋白質の繰り返し単位ペプチドであり、配列番号５〜７のアミノ酸配列はエラスチンの繰り返し単位ペプチドであり、配列番号８のアミノ酸配列はシルクフィブロインの繰り返し単位ペプチドであり、配列番号９のアミノ酸配列は足糸の繰り返し単位ペプチドであり、配列番号１０のアミノ酸配列は鞭状シルクの繰り返し単位ペプチドであり、配列番号１１及び１２はコラーゲンの繰り返し単位ペプチドである。
配列番号１：ＮＨ２−ＳＧＲＧＧＬＧＧＱＧＡＧＭＡＡＡＡＡＭＧＧＡＧＱＧＧＹＧＧＬＧＳＱＧＴ−ＣＯＯＨ
配列番号２：ＮＨ２−ＧＰＧＱＱ−ＣＯＯＨ
配列番号３：ＮＨ２−ＧＰＧＧＹ−ＣＯＯＨ
配列番号４：ＮＨ２−ＧＧＹＧＰＧＳ−ＣＯＯＨ
配列番号５：ＮＨ２−ＧＶＧＶＰ−ＣＯＯＨ
配列番号６：ＮＨ２−ＶＰＧＧ−ＣＯＯＨ
配列番号７：ＮＨ２−ＡＰＧＶＧＶ−ＣＯＯＨ
配列番号８：ＮＨ２−ＧＡＧＡＧＳ−ＣＯＯＨ
配列番号９：ＮＨ２−ＧＰＧＧＧ−ＣＯＯＨ
配列番号１０：ＮＨ２−ＧＰＧＧＸ−ＣＯＯＨ
配列番号１１：ＮＨ２−ＧＡＰＧＡＰＧＳＱＧＡＰＧＬＱ−ＣＯＯＨ
配列番号１２：ＮＨ２−ＧＡＰＧＴＰＧＰＱＧＬＰＧＳＰ−ＣＯＯＨ
【００１５】
本発明では前記配列番号１で表されるアミノ酸配列を繰り返し単位として６４回含むように製造された組み換えシルク蛋白質（以下、「６４ｍｅｒ」という）が、約１９２．８ｋＤａの分子量を持っており、既に大腸菌で合成された最大ドラッグラインシルク蛋白質（１６３ｋＤａ）よりも大きい分子量を持つ組み換えシルク蛋白質の生産が可能であることを立証した。それだけでなく、前記配列番号１で表されるアミノ酸配列を繰り返し単位として９６回含むように製造された組み換えシルク蛋白質（以下、「９６ｍｅｒ」という）の場合、その分子量が２８４．９ｋＤａに達して、クモから取得した天然シルク蛋白質の分子量（２５０〜３２０ｋＤａ）と実質的に類似の高分子量を持つことを確認した。
【００１６】
但し、前記ペプチド配列を１６０回以上繰り返し単位で含む場合には、大腸菌が持つ蛋白質の合成範囲からはずれるため、本発明に係る組み換えシルク、またはシルク様蛋白質は、ペプチドが６４〜１６０回繰り返す構造を持つことを特徴とし、好ましくは８０〜１６０回、さらに好ましくは９６〜１６０回繰り返す構造を持つことを特徴とする。
【００１７】
本発明において、繰り返し単位として用いられるアミノ酸配列は、前記配列番号１〜１２の正確な配列に限定されない。また、ここでアミノ酸配列は、変異体を含む。従って、本発明の蛋白質のアミノ酸配列は、さらに挿入、欠失及び置換によって変わる全ての配列を含む。
【００１８】
好ましくは、アミノ酸の「置換」は一つのアミノ酸を類似する構造的及び／または化学的特性を持つ他のアミノ酸への代替、換言すると、保存性アミノ酸置換（conservative amino acid replacement）の結果である。アミノ酸置換は、関連する残基の極性、電荷、溶解度、疎水性、親水性、及び／または両親媒性（amphipathic）本性の類似性に基づいて作られることができる。例えば、疎水性アミノ酸は、アラニン、ロイシン、イソロイシン、バリン、プロリン、フェニルアラニン、トリプトファン、及びメチオニンを含んで極性が中性のアミノ酸は、グリシン、セリン、スレオニン、システイン、チロシン、アスパラギン、及びグルタミンを含み、正に帯電された（塩基性）アミノ酸は、アルギニン、リシン、及びヒスチジンを含み、負に帯電された（酸性）アミノ酸は、アスパラギン酸及びグルタミン酸を含む。
【００１９】
前記繰り返し単位内「挿入」または「欠失」は、典型的に約１〜５アミノ酸の範囲であり、好ましくは約１、２、または３アミノ酸である。この時、繰り返し単位内に挿入されるアミノ酸の付加によって増加するアミノ酸の付加は、典型的に１００未満であり、好ましくは８０未満であり、さらに好ましくは５０未満であり、最も好ましくは２０アミノ酸未満であるが、本発明の繰り返し単位内に挿入されて蛋白質内に挿入及び／または蛋白質に付加される。本発明では本明細書に記載された蛋白質の求められる特性に否定的な影響を及ぼさない、そのような付加だけを考慮していることを留意する必要がある。許容される変形は、組み換えＤＮＡ技術を用いて蛋白質にアミノ酸の挿入、欠失、または置換を体系的に実行して得られる組み換え変異体の活性を分析することで実験的に決定されうる。これは、当業者にとって通常の実験以上のことを求めるものではない。
【００２０】
従って、本発明は、配列番号１と少なくとも９０％以上の相同性を持つアミノ酸配列を繰り返し単位で含むことを特徴とする。本明細書において、「少なくとも９０％以上」の相同性を持つとは、配列番号１の配列と９１、９１．５、９２、９２．５、９３、９３．５、９４、９４．５、９５、９５．５、９６、９６．５、９７、９７．５、９８、９８．５、９９、９９．５％の一致を示すことを意味し、「相同性」とは、二つのアミノ酸配列間の類似性の程度を意味する。相同性があるとは、配列及び機能上類似することを意味する。相同性比較は、目視で行われるが、通常は簡単に入手可能な配列比較プログラムを利用して、２以上の配列間相同性パーセントを計算することができる（Wilbur, W. J. & Lipman, D. J., Proc. Natl. Acad. Sd. USA., 80:726, 1983）。
【００２１】
本発明において、前記組み換えシルク蛋白質、または組み換えシルク様蛋白質は、好ましくはバクテリアでグリシンｔＲＮＡを同時発現させることによって製造される。従って、他の観点において、本発明は、前記組み換えシルク蛋白質、または組み換えシルク様蛋白質をコードする遺伝子とグリシンｔＲＮＡをコードする塩基配列を同時に発現させることを特徴とする高分子量の組み換えシルク蛋白質、またはシルク様蛋白質の製造方法に関する。この時、好ましくは前記バクテリアとして大腸菌が用いられる。即ち、従来高分子量の組み換えシルク蛋白質の製造が報告されなかったのとは異なり、本発明では大腸菌のようなバクテリアでグリシンｔＲＮＡをコードする塩基配列を配列番号１のアミノ酸配列を繰り返し単位で持つシルク蛋白質をコードする遺伝子と同時発現させることによって、１９２．８ｋＤａ以上の高分子量を持つ組み換えシルク蛋白質を製造した。そこで、配列番号１のアミノ酸配列を繰り返し単位で持つ、本発明に係るシルク蛋白質は１９２．８〜４８２ｋＤａの分子量を持つことを特徴とする。
【００２２】
また他の観点において、本発明は、前記高分子量の組み換えシルク蛋白質、またはシルク様蛋白質を紡績して製造された、向上した物性を持つクモの巣線維、またはクモの巣様繊維に関する。
【００２３】
本発明において、前記高分子量の組み換えシルク蛋白質、または組み換えシルク様蛋白質を含むドープ溶液を、出射突起（spinneret）を介して放射して、マイクロサイズ、またはナノサイズのクモの巣繊維を生産することができる。
【００２４】
本明細書において「ドープ溶液（dope solution）」は、シルク蛋白質を含有する全ての液体混合物を意味し、クモの巣繊維の形成、またはフィルムキャスティングのために圧出成形される。ドープ溶液は、さらに蛋白質単位体（single chain）の他にもこれをモノマー（monomer）と考えた場合、例えば、ダイマー、トライマー、及びテトラマーのように高次凝集体（higher order aggregate）を含んでもよい。通常、ドープ溶液は、ｐＨ４.０〜１２．０の水溶液であり、４０％（ｗ／ｖ）未満の有機物、またはカオトロピック剤（chaotropic agent）を持つ。好ましくは、ドープ溶液は、有機溶媒、またはカオトロピック剤を全く含有しないが、溶液の保存性、安全性、または作業性を向上するための添加剤を含んでもよい。
【００２５】
本発明において、好ましくは、前記ドープ溶液は、２０〜８０％（ｗ／ｖ）の組み換えシルク蛋白質を含むことを特徴とする。それと共に、湿式放射時、前記ドープ溶液は、液体凝固槽で紡績されることを特徴とし、好ましくは、前記液体凝固槽はメタノール、エタノール、イソプロパノール、アセトニトリル（acetonitrile）、水（water）、及び水溶性硫酸アンモニウム（aqueous ammonium sulfate）からなる群から選択される液体を含有することを特徴とする。
【００２６】
一方、製造されるクモの巣繊維の直径は、前記出射突起の直径によって決定されるが、前記クモの巣繊維の直径は０．６〜５０μｍにできるが、これに限定されない。
【００２７】
本発明の一実施例では、前記湿式放射で製造されたクモの巣繊維の張力、ヤング率及び破断歪みのような物理的特性を測定して、本発明に係る高分子量の組み換えシルク蛋白質を利用して向上した物理的特性を持つクモの巣繊維の提供が可能であることを確認した。特に、９６ｍｅｒの組み換えシルク蛋白質で製造された繊維は、５０８±１０８ＭＰａの引張強度と１５±５％の破断歪みを示し、これは自然のＮ．ｃｌａｖｉｐｅｓのクモドラッグラインシルク（７４０〜１，２００ＭＰａ；１８〜２７％）と比較するに値する。特に、９６ｍｅｒ繊維のヤング率（Young's modulus）は、２１±４ＧＰａであり、自然のドラッグラインシルク（１１〜１４ＧＰａ）のヤング率の２倍であった。本発明における９６ｍｅｒ繊維の引張強度（５０８±１０８ＭＰａ）は、現在まで報告された組み換えクモの巣蛋白質中最も高い引張強度である。
【００２８】
それと共に、前述した湿式放射方法以外にも前記高分子量の組み換えシルク蛋白質、または組み換えシルク様蛋白質を含む溶液に電圧を加え、加えられた電場の方向に噴射させる電気放射方法でも繊維生産が可能で、マイクロサイズ、またはナノサイズのクモの巣繊維、またはクモの巣様繊維をこのような方法で得られる。
【００２９】
例えば、組み換えシルク蛋白質を各々常温で二日間ヘキサフルオロイソプロパノール（hexafluoroisopropanol（ＨＦＩＰ；Ｓｉｇｍａ））に溶かして、１２％（ｗ／ｖ）シルク溶液が得られる。電気放射過程で、白金線電極が用いられたガラスピペット端のシルク溶液一滴に、１２ｋＶの電圧を加え、加えられた電気力がシルク溶液一滴の表面張力を越える時、繊維ジェットが形成されて、加えられた場の方向に噴射される。繊維は、アルミニウムで覆われ平らな板上ガラス材質の上に集められ、ある程度電気放射された繊維は、ベータ面形成を誘発するためメタノール処理を行うことができる。この時、２４時間常温で培養されてから、３日間空気乾燥された後、物性測定ができる。
【００３０】
次に、原子力間顕微鏡のフォースカーブ測定から、用いられた各サンプルの弾性係数を計算することができる。常温（２１℃）でカンチレバー偏向度転移のための光感知器の感度測定後、シリコンカンチレバー（ＦＥＳＰ，Ｖｅｅｃｏ Ｉｎｓｔｒｕｍｅｎｔｓ Ｉｎｃ．）と共に原子力間顕微鏡Ｄｉｍｅｎｓｉｏｎ Ｖ（Ｖｅｅｃｏ Ｉｎｓｔｒｕｍｅｎｔｓ Ｉｎｃ．，Ｐｌａｉｎｖｉｅｗ，ＮＹ）を利用して、フォースディスタンスカーブが描かれる。各サンプルに対して概２０回ずつ測定が行われるが、弾性度測定のために、各々のフォースカーブに拡張されたヘルツモデルが適用されうる（Ｈｅｒｔｚ，１８８２，Ｓｎｅｄｄｏｎ，１９６５）。導き出された適用変数から直ちに弾性度が算出される。ヘルツモデルで、弾性係数Ｅは次の通り与えられる。
Ｅ ＝ ｐＦ（１−ｖ２）／（２ａ２ｔａｎａ）    （式１）
Ｆ ＝ ｋｄ    （式２）
ここで、Ｆ、ｖ、ａ、ｋ、ｄは、各々チップにおける力、ポイズンの比率、サンプルの歪、カンチレバーのばね定数、カンチレバーの偏向度を示す。チップの形とばね定数、カンチレバーチップの種類と偏向度、サンプルのポイズン比率等の情報から繊維が持つ弾性係数を求めることができる。
【００３１】
一方、本明細書に定義された組み換えシルク蛋白質／組み換えシルク様蛋白質、及びこれから製造された繊維、フィラメント、フィルム、発泡体、球体、ナノフィブリル、ヒドロゲル等は、生物工学的分野及び／または医薬分野、好ましくは創傷縫合、または被覆システムの製造、神経手術、または眼科手術で用いる縫合糸材料の製造用として用いられる。また、蛋白質／糸は、代替材料、好ましくは人工軟骨、または腱（tendon）材料の生産のために用いられる。
【００３２】
追加的に、本発明のクモの巣繊維、またはクモの巣様繊維は、医療用接着ストリップ、皮膚移植、靭帯、手術用メッシュ（surgical mesh）等の医療機器衣類用織物、防弾チョッキ裏地、コンテナ織物、カバン、または財布紐、ケーブル、ロープ、接着結合材料、非接着結合材料、革紐材料、自動車カバー及び部品、航空機建造（aircraft construction）材料、耐候性材料、流動的なパーティション材料、スポーツ装備等の広い範疇の工業及び産業製品の製造及び事実上求められる特性が、高引張強度及び弾性の、略全ての繊維、または織物の用途に用いられる。乾燥噴霧コーティング、ピーズ様粒子等のように他の形態で安定した繊維製品の適応性及び用途、または他の組成物と共に混合物での使用も本発明で考慮される。
【００３３】
本発明の組み換えシルク蛋白質及び組み換えシルク様蛋白質は、セルロース及びケラチン及びコラーゲン製品に添加でき、従って、本発明はさらに、セルロース及び／またはケラチン及び／またはコラーゲン及び本発明の組み換え蛋白質を含む紙、または皮膚ケア及び毛髪ケア製品に関するものである。本発明の蛋白質が導入された、紙及び皮膚ケア及び毛髪ケア製品は改善された特性、特に改善された引張強度、または引裂強度（tear strength）を示す。また、本発明の高分子量の組み換え蛋白質は、織物及び革製品のコーティングで用いられ、それによりコーティングされた製品の安全性及び耐久性を与える。シルク蛋白質は、特に革製品コーティングに対する適用性を示すものであるが、このような場合、ナメシ（tanning）及び環境に対する悪影響を回避したり、または少なくとも減少させることができるためである。
【実施例】
【００３４】
以下、本発明を実施例を挙げて詳述する。これらの実施例は単に本発明をより具体的に説明するためのものであり、本発明の範囲がこれらの実施例に限定されないことは当業者において通常の知識を有する者にとって自明である。
【００３５】
《実施例１：高分子量組み換えシルク蛋白質の発現ベクターｐＳＨ３２、ｐＳＨ４８、ｐＳＨ６４、ｐＳＨ８０及びｐＳＨ９６とグリシンｔＲＮＡをコードする塩基配列の発現ベクターの製作及び種々の分子量の組み換えシルク蛋白質の製造》
１−１：ｐＳＨ３２、ｐＳＨ４８、ｐＳＨ６４、ｐＳＨ８０及びｐＳＨ９６の製作
遺伝子操作のため全過程は、標準化された方法に従った（Sambrook et al., Molecular cloning: a laboratory manual, 2nd Ed., Cold Spring Harbor Laboratory Press, Cold Spring Harbor, New York, 1989）。組み換えプラスミドｐＳＨ３２を製作するために、プラスミドｐＳＨ１６ａ（Lee et al., Theories and Applications of Chem. Eng., 8(2):3969, 2002）（配列番号１３）を制限酵素ＳｐｅＩとＮｈｅＩ（Ｎｅｗ Ｅｎｇｌａｎｄ Ｂｉｏｌａｂｓ，米国）で切断して１．７ｋｂのフラグメントを得て、制限酵素ＳｐｅＩで処理して脱リン酸化されたプラスミドｐＳＨ１６ａと連結して配列番号１４の３２ｍｅｒシルク蛋白質をコードする核酸配列を含む組み換えプラスミドｐＳＨ３２を取得した。連結された挿入された方向は、制限酵素ＳｐｅＩとＮｈｅＩで切って確認した。同様な方法で、プラスミドｐＳＨ１６ａを制限酵素ＳｐｅＩとＮｈｅＩで切断した１．７ｋｂのフラグメントを、制限酵素ＳｐｅＩで切ったプラスミドｐＳＨ３２と結合して組み換えプラスミドｐＳＨ４８を、プラスミドｐＳＨ３２を制限酵素ＳｐｅＩとＮｈｅＩで切断した３．４ｋｂのフラグメントを、制限酵素ＳｐｅＩで切ったプラスミドｐＳＨ３２と結合して配列番号１５の６４ｍｅｒシルク蛋白質をコードする核酸配列を含む組み換えプラスミドｐＳＨ６４を獲得した。各々連結された挿入された方向は、制限酵素ＳｐｅＩとＮｈｅＩで切って確認した。それと共に、同様な方法で制限酵素ＳｐｅＩで切ったプラスミドｐＳＨ６４に、各々ｐＳＨ１６ａまたはｐＳＨ３２のＳｐｅＩ−ＮｈｅＩで切断されたＤＮＡのフラグメントを挿入することで、各々配列番号１６の８０ｍｅｒシルク蛋白質をコードする核酸配列を含むｐＳＨ８０と配列番号１７の９６ｍｅｒシルク蛋白質をコードする核酸配列を含むｐＳＨ９６プラスミドを製作した。各プラスミドの挿入された方向は、ＳｐｅＩとＮｈｅＩで切断することによって確認した。組み換えシルク蛋白質発現のための発現構造と繰り返し単位体のアミノ酸配列は、図１のようになる。この時、配列番号１のアミノ酸繰り返し単位体に対応する核酸配列は、配列番号１８で表される核酸配列と同じである。
【００３６】
１−２：ｐＴｅｔ−ｇｌｙＶＸＹベクターの製作
遺伝子操作のため全過程は、標準化された方法に従った（Sambrook et al., Molecular cloning:a laboratory manual, 2nd Ed., Cold Spring Harbor Laboratory Press, Cold Spring Harbor, New York, 1989）。グリシンｔＲＮＡを暗号化するｇｌｙＶＷＸ遺伝子を確保するために、大腸菌Ｗ３１１０（derived from E.coli K-12, λ-, F-, prototrophic）菌株から分離した染色体を鋳型として用いて、配列番号１９及び配列番号２０のプライマーを用いてＰＣＲを行った。
配列番号１９：５'−ＧＣＴＣＧＡＴＡＴＣＴＡＡＣＧＡＣＧＣＡＧＡＡＡＴＧＣＧＡＡＡ−３'
配列番号２０：５'−ＣＡＴＴＧＧＡＴＣＣＴＡＡＧＡＴＴＡＣＡＧＣＣＴＧＡＧＧＣＴＧＴＧ−３'
【００３７】
ＰＣＲは、Ｐｆｕポリメラーゼ（polymerase）（ＳｏｌＧｅｎｔ，韓国）を用いて、反応条件は下記のようになる。最初の変性（denaturation）は、９５℃で４分間１回行い、その後２回目の変性は９５℃で２０秒間、アニーリング（annealing）は５１℃で３０秒間、伸長（extension）は７２℃で６０秒間行い、これを１０回繰り返した。さらに追加で９５℃で２０秒間変性、６０℃で３０秒間アニーリング、７２℃で６０秒間伸長を１９回繰り返した。その後、７２℃で５分間最後の伸長を１回行った。
【００３８】
前記ＰＣＲによって得られたＤＮＡをアガロースゲル電気泳動して、精製された４７９ｂｐのＰＣＲ産物を得た。これを制限酵素ＢａｍＨＩとＥｃｏＲＶ（Ｎｅｗ Ｅｎｇｌａｎｄ Ｂｉｏｌａｂｓ，米国）で同時に切って、持続的に発現できるテトラサイクリン（tetracycline）抵抗遺伝子（ｔｅｔ）のプロモーターを利用するために、プラスミドｐＡＣＹＣ１８４（Ｎｅｗ Ｅｎｇｌａｎｄ Ｂｉｏｌａｂｓ，米国）も同じ制限酵素で切断した。切断したＰＣＲ産物とプラスミドをＴ４ＤＮＡリガーゼ（ligase）（Ｒｏｃｈｅ，ドイツ）に連結（ligation）させて、これを大腸菌Ｔｏｐ１０（Ｆ− ｍｃｒＡΔ（ｍｒｒ−ｈｓｄＲＭＳ−ｍｃｒＢＣ）¢０ｌａｃＺΔＭ１５ ΔｌａｃＸ７４ ｒｅｃＡ１ ａｒａＤ１３９Δ（ａｒａ−ｌｅｕ）７６９７ ｇａｌＵ ｇａｌＫ ｒｐｓＬ（ＳｔｒＲ） ｅｎｄＡ１ ｎｕｐＧ）に形質転換させた。形質転換菌株は、３４ｍｇ／Ｌクロラムフェニコール（chloramphenicol）を含んだＬＢ寒天固体培地（トリプトン１０ｇ／Ｌ、ｙｅａｓｔ ｅｘｔｒａｃｔ ５ｇ／Ｌ、ＮａＣｌ ５ｇ／Ｌ、寒天１５ｇ／Ｌ）で選択して、組み換えプラスミドｐＴｅｔ−ｇｌｙＶＸＹを取得した。製作された組み換えプラスミドは、制限酵素で切って確認して、塩基配列分析で確認した。
【００３９】
１−３：組み換えプラスミドｐＴｅｔ−ｇｌｙ２の製作
遺伝子操作のための全過程は、標準化された方法に従った（Sambrook et al., Molecular cloning:a laboratory manual, 2nd Ed., Cold Spring Harbor Laboratory Press, Cold Spring Harbor, New York, 1989）。グリシンｔＲＮＡを暗号化するｇｌｙＶＸＹ遺伝子をさらに過量発現させるために、ｐＴｅｔ−ｇｌｙＶＸＹを鋳型として配列番号２１、２２のプライマーを用いてＰＣＲを行った。
配列番号２１：５'−ＧＧＣＴＣＧＣＡＴＧＣＴＣＡＴＧＴＴＴＧＡＣＡＧＣＴＴＡＴＣＡＴＣＧＡ−３'
配列番号２２：５'−ＡＴＴＧＴＣＧＡＣＴＧＣＴＧＣＡＧＴＡＡＧＡＴＴＡＣＡＧＣＣＴＧＡＧＧＣＴＧＴＧ−３'
【００４０】
ＰＣＲは、Ｐｆｕポリメラーゼ（ＳｏｌＧｅｎｔ，韓国）を用いて、反応条件は下記のようになる。最初の変性は９５℃で３分間１回行って、この後２回目の変性は９５℃で２０秒間、アニーリングは５２℃で３０秒間、伸長は７２℃で５０秒間行い、これを１０回繰り返した。さらに追加で９５℃で２０秒間変性、６２℃で３０秒間アニーリング、７２℃で５０秒間伸長を１９回繰り返した。その後、７２℃で５分間最後の伸長を１回行った。
【００４１】
前記ＰＣＲによって得られたＤＮＡをアガロースゲル電気泳動して、精製された６７４ｂｐのＰＣＲ産物を得た。６４７ｂｐのＰＣＲ産物とプラスミドｐＴｅｔ−ｇｌｙＶＸＹを制限酵素ＳｐｈＩとＳａｌＩ（Ｎｅｗ Ｅｎｇｌａｎｄ Ｂｉｏｌａｂｓ，米国）で各々切断してＴ４ ＤＮＡリガーゼ（Ｒｏｃｈｅ，ドイツ）で結合した後、これを大腸菌Ｔｏｐ１０に形質転換させた。形質転換菌株は、３４ｍｇ／Ｌクロラムフェニコールを含んだＬＢ寒天固体培地（トリプトン１０ｇ／Ｌ、ｙｅｓｔ ｅｘｔｒａｃｔ ５ｇ／Ｌ、ＮａＣｌ ５ｇ／Ｌ、寒天１５ｇ／Ｌ）で選択して、組み換えプラスミドｐＴｅｔ−ｇｌｙ２を取得した。製作された組み換えプラスミドは、制限酵素で切って確認して、塩基配列分析で確認した。
【００４２】
１−４：種々の分子量の組み換えシルク蛋白質の製造
種々の分子量の組み換えシルク蛋白質を製造するために、実施例１−１で製造されたｐＳＨ１６ａベクター及びｐＳＨ３２ベクターは、各々実施例１−２で取得したｐＴｅｔ−ｇｌｙＶＸＹと大腸菌ＢＬ２１（ＤＥ３）（Ｆ− ｏｍｐＴ ｈｓｄＳＢ（ｒＢ− ｍＢ−） ｇａｌ ｄｃｍ（ＤＥ３） a prophage carrying the T7 RNA polymerase gene）（Ｎｅｗ Ｅｎｇｌａｎｄ Ｂｉｏｌａｂｓ，米国）に入れた。一方、ｐＳＨ６４ベクター及びｐＳＨ９６ベクターは、各々実施例１−３で取得したｐＴｅｔｇｌｙ２ベクターと大腸菌ＢＬ２１（ＤＥ３）に入れた。このように形質転換された菌株を３４ｍｇ／Ｌクロラムフェニコールと２５ｍｇ／Ｌカナマイシン（kanamycin）が含まれたＬＢ液体培地（トリプトン１０ｇ／Ｌ、ｙｅｓｔ ｅｘｔｒａｃｔ ５ｇ／Ｌ、ＮａＣｌ ５ｇ／Ｌ）に接種して３０℃で１８０ｒｐｍに持続的に撹拌して培養した。１％接種後、分光光度計で６００ｎｍ波長で測定した光学密度（Ｏ．Ｄ．）が０．２、０．４、または０．６である時、１ｍＭ ＩＰＴＧを添加してシルク蛋白質遺伝子発現を誘導した。誘導発現５時間後に培養液を採取した。
【００４３】
製造された組み換え蛋白質分析のために、採取された培養液を４℃、１０，０００ｇで１０分間遠心分離をして細胞塊（pellet）を得て、これをＴＥ緩衝溶液と５ｘ Ｌａｅｍｍｌｉサンプル緩衝溶液に溶かした。同じ量（０．０２４ｍｇ）のサンプルを１０％ＳＤＳ−ＰＡＧＥを利用して分離して、 クマシーブリリアントブルーＲ２５０（Ｂｉｏ−Ｒａｄ，米国）溶液で染色して、ＧＳ−７１０ Ｃａｌｉｂｒａｔｅｄ Ｉｍａｇｉｎｇ Ｄｅｎｓｉｔｏｍｅｔｅｒ（Ｂｉｏ−Ｒａｄ，米国）を利用して定量し、全体蛋白質量はブラッドフォードの蛋白質定量法に基づいて、ウシ血清アルブミンを基準溶液として計算することによって、溶液内該当蛋白質の量を測定した（Bradford, M. M., Anal. Biochem., 72:248, 1976）。
【００４４】
その結果、図２に示したように、各１６ｍｅｒ（ｐＳＨ１６ａベクター利用）、３２ｍｅｒ（ｐＳＨ３２ベクター利用）、６４ｍｅｒ（ｐＳＨ６４ベクター利用）及び９６ｍｅｒ（ｐＳＨ９６ベクター利用）の組み換えシルク蛋白質が、各々約５０．４、１００．７、１９２．８及び２８４．９ｋＤａの分子量を持つことが明らかになった。即ち、現在まで大腸菌で合成された最も大きいドラックラインシルク蛋白質は、その分子量が１６３ｋＤａに過ぎなかったのに対して、それより高分子量を持つシルク蛋白質の生産が難しいと知らされていたが（Fahnestock, S. R. & Irwin, S. L., Appl. Microbiol. Biotechnol., 47:23, 1997; Vendrely, C. & Scheibel, T., Macromol. Biosci., 7:401, 2007; Lazaris, A., et al., Science, 295:472, 2002）、前記のとおりグリシンｔＲＮＡをコードする塩基配列を発現するベクターと同時に発現させることによって、１９２．８ｋＤａ及び２８４．９ｋＤａといった高分子量の組み換えシルク蛋白質の提供が可能であることを確認した。
【００４５】
《実施例２：湿式放射法によるクモの巣繊維の製造−分子量が湿式放射された繊維の機械的性質に及ぼす影響》
実施例１−２で製造された高分子量の組み換えシルク蛋白質を各々放射溶媒でヘキサフルオロイソプロパノール（ＨＦＩＰ；Ｓｉｇｍａ）に溶かして放射ドープ溶液を作った後、ドープ溶液を時間当り１〜２ｍＬ速度のポンプ（ＫＤＳ１００：ＫＤ Ｓｃｉｅｎｔｉｆｉｃ）を利用して射出成形した。ドープ溶液の濃度は、溶解性と弾性の理由による自然的大きさの９６ｍｅｒ蛋白質の最大作動濃度は２０％（ｗ／ｖ）であるため、共に濃度を２０％（ｗ／ｖ）にしてシルク蛋白質を放射した。この時、２６Ｇシリンジ針（Ｋｏｒｅａ Ｖａｃｃｉｎｅ Ｃｏ．，Ｌｔｄ．）から１−ｍＬ Ｋｏｖａｘシリンジから射出されて、９０％（ｖ／ｖ）メタノールが含まれた水が入った凝固培地に射出成形された。
放射した後、紡績された繊維は凝固培地内で２０分間放置され、手でつかんで伸ばした時、各々の繊維は、元の長さの５倍まで伸びた。繊維の応力歪度曲線は、図３に示されたとおりである。
【００４６】
その次に、繊維は常温で乾燥され、測定のために収縮を防止して伸びた長さを維持しなければならないため、繊維が受ける張力を持続させた。試験する前に、標本（ｎ＝１０）は、常温で２４時間５０％相対湿度下に置いた。張力測定は、Ｕｎｉｖｅｒｓａｌ ｔｅｎｓｉｌｅ ｔｅｓｔｅｒ（ＲＢ３０２ＭＬ，Ｒ＆Ｂ Ｉｎｃ．）で行って、１００ｇ ｌｏａｄ ｃｅｌｌが用いられた。ゲージの長さは２０ｍｍであり、クロスヘッド（cross-head）速度は１０ｍｍ／分であった。機械的性質に関する資料は、（平均値）±（標準偏差）（ｎ＝１０）で表記された。対応のないｔ−検定（Unpaired t-test）を用いて統計テストを行って、Ｐ＜０．０５である場合に統計的に有意差があると見なした。
【００４７】
測定した結果、図４に示されたように、シルク蛋白質の分子量増加に伴う繊維の破断歪み、引張強度、ヤング率のような機械的性質が向上することを確認することができた（３２ｍｅｒ：破断歪み３．２７±０．３２％、引張強度２０２±２５ＭＰａ、ヤング率８．２８±０．８５ＧＰａ；６４ｍｅｒ：破断歪み４．３１±０．６４％、引張強度２５２±２６ＭＰａ、ヤング率１０．１４±０．６７ＧＰａ；９６ｍｅｒ：破断歪み１５±５％、引張強度５０８±１０８ＭＰａ、ヤング率２１±４ＧＰａ）。特に、２８４．９ｋＤａに達する９６ｍｅｒの組み換えシルク蛋白質で製造されたクモの巣繊維の場合、６４ｍｅｒ以下の組み換えシルク蛋白質で製造したクモの巣繊維での増加傾向を考慮すると、破断歪み、引張強度及びヤング率の全部において予想できないほど顕著に増加したことが分かった。
【００４８】
即ち、９６ｍｅｒの組み換えシルク蛋白質で製造された繊維は、５０８±１０８ＭＰａの引張強度と１５±５％の破断歪みを示し、これは自然のＮ.ｃｌａｖｉｐｅｓのクモドラッグラインシルク（７４０〜１２００ＭＰａ;１８〜２７％）値に匹敵する。特に、９６ｍｅｒ繊維のヤング率は、２１±４ＧＰａで、自然のドラッグラインシルク（１１〜１４ＧＰａ）のヤング率の２倍であった。本発明における９６ｍｅｒ繊維の引張強度（５０８±１０８ＭＰａ）は、現在まで報告された組み換えクモの巣蛋白質中最も高い引張強度である。
【００４９】
《実施例３：ドープ濃度が湿式放射繊維の性質に及ぼす影響》
組み換えシルク蛋白質のドープ濃度が放射された繊維の性質に及ぼす影響を試験するために、１６ｍｅｒ、３２ｍｅｒ及び６４ｍｅｒの蛋白質を各々の最大作動濃度で放射して実施例２と対比した。
【００５０】
その結果、図５に示されたように、１６ｍｅｒの蛋白質濃度が２０％から最大濃度の３０％まで増加した時、繊維の性質が非常に向上したが、３２ｍｅｒ蛋白質の場合、蛋白質の濃度が２０％から最大濃度の２７％に増加した時、破断歪みと引張強度が増加したが、統計的な有意差はなく、６４ｍｅｒ蛋白質の場合、最大作動濃度は２３％であり、これは既に試験した２０％と大差はなかった。即ち、機械的性質には変化が殆どなかった。
【００５１】
以上、本発明の内容の特定の部分を詳述したが、当業界における通常の知識を持った者にとって、このような具体的な記述は単なる好適な実施態様に過ぎず、これにより本発明の範囲が限定されることはないという点は明らかである。よって、本発明の実質的な範囲は特許請求の範囲とこれらの等価物により定義されると言える。
【産業上の利用可能性】
【００５２】
本発明は、天然シルク蛋白質と実質的に類似の分子量を持つ高分子量の組み換えシルク蛋白質、またはシルク様蛋白質及びこれを利用して製造された、物性が向上したマイクロ、またはナノサイズのクモの巣線維、またはクモの巣様繊維に関するものである。本発明に係る組み換えシルク、またはシルク様蛋白質は、クモから生産されるドラッグラインシルク蛋白質のように高分子量を持ちながら繊維で天然シルク蛋白質から製造された繊維と類似するかさらに優秀な物性を持つ長所がある。従って、本発明に係る組み換えシルク、またはシルク様蛋白質及びこれを利用して製造されたクモの巣線維、またはクモの巣様繊維は、クモの巣繊維の適用が期待される生物工学的分野及び／または医薬分野等のような種々の産業分野に用いられて非常に有用である。
【図１】
0005858936.tif 000002
【図２】
0005858936.tif 000003
【図３】
0005858936.tif 000004
【図４】
0005858936.tif 000005
【図５】
0005858936.tif 000006
【配列表】
0005858936000001.app